(57)【特許請求の範囲】
【請求項１】
主鎖末端および／または側鎖に一般式（Ｉ）
【化１】
0005518935.tif 000017
（式中、Ｒ1は炭素数１〜１０のアルキル基、Ｒ2は炭素数１〜１０のアルキル基、ａは０〜２の整数を示す。）で表される炭素原子に結合した加水分解性シリル基を分子中に少なくとも１個含有するビニル系共重合体（Ａ）と、溶剤として芳香族成分が１．０重量％以下の溶剤（Ｂ）のみとを含む塗料用硬化性樹脂組成物であって、
該ビニル系共重合体（Ａ）が、単量体として重合性二重結合および炭素原子に結合した反応性シリル基を含有する単量体（ａ）と、アルキル基の炭素数が４以上で分岐型の（メタ）アクリル酸アルキル単量体（ｂ）および／またはアルキル基の炭素数が８以上である（メタ）アクリル酸アルキル単量体（ｃ）とのみを含むか、またはさらにその他のビニル系単量体（ｄ）としてメチル（メタ）アクリレート、エチル（メタ）アクリレート、ブチル（メタ）アクリレート、グリシジル（メタ）アクリレート、ジメチルアミノエチル（メタ）アクリレート、ジエチルアミノエチル（メタ）アクリレート、Ｎ，Ｎ−ジメチル（メタ）アクリルアミド、Ｎ−メチル（メタ）アクリルアミド、スチレンおよびα−メチルスチレンからなる群より選択される少なくとも１種のみを含み、
該アルキル基の炭素数が４以上で分岐型の（メタ）アクリル酸アルキル単量体（ｂ）および／またはアルキル基の炭素数が８以上である（メタ）アクリル酸アルキル単量体（ｃ）が全単量体の８８重量％以上である
塗料用硬化性樹脂組成物。
【請求項２】
前記アルキル基の炭素数が４以上で分岐型の（メタ）アクリル酸アルキル単量体（ｂ）が、イソブチル（メタ）アクリレート、ｔ−ブチル（メタ）アクリレート、シクロヘキシル（メタ）アクリレートおよび２−エチルヘキシル（メタ）アクリレートからなる群より選択される少なくとも１種である請求項１記載の塗料用硬化性樹脂組成物。
【請求項３】
前記溶剤（Ｂ）が、ナフテン系溶剤、パラフィン系溶剤および芳香族を含む溶剤の水添物からなる群より選択される少なくとも１種である請求項１または２記載の塗料用硬化性樹脂組成物。
【請求項４】
前記ビニル系共重合体（Ａ）１００重量部に対して、一般式（ＩＩ）
（Ｒ3Ｏ）4-a−Ｓｉ−Ｒ4a            （ＩＩ）
（式中、Ｒ3は炭素数１〜１０のアルキル基、アリール基およびアラルキル基から選ばれた１価の炭化水素基であり、複数存在する場合には、同一であっても異なっていてもよい。Ｒ4は炭素数１〜１０のアルキル基、アリール基およびアラルキル基から選ばれた１価の炭化水素基、ａは０または１を示す。）で表されるシリコン化合物および／またはその部分加水分解縮合物（Ｃ）を０．１〜１００重量部を配合してなることを特徴とする請求項１〜３のいずれかに記載の塗料用硬化性樹脂組成物。
【請求項５】
塗料用硬化性樹脂組成物に更に硬化触媒（Ｄ）０．０１〜１０重量部が配合されてなる請求項１〜４のいずれかに記載の塗料用硬化性樹脂組成物。
【請求項６】
請求項１〜５のいずれかに記載の塗料用硬化性樹脂組成物を塗布してなる塗装物。
【発明の詳細な説明】
【技術分野】
【０００１】
本発明は、実質的に芳香族成分を含まない溶剤に対しても好適に溶解しうる塗料用硬化性樹脂組成物に関する。
【背景技術】
【０００２】
高耐候性を有する塗料として、例えばフッ素樹脂塗料、アクリルウレタン樹脂塗料、アクリルシリコン樹脂塗料などが知られている。
【０００３】
また、近年環境問題が重視されるようになってから、従来の強溶剤タイプの溶剤の臭気や安全性が問題視され、弱溶剤タイプの溶剤にアクリルウレタン樹脂やアクリルシリコン樹脂を溶解させた塗料が開発されている。
【０００４】
たとえば、特許文献１や特許文献２には、溶剤に弱溶剤系を使用したアクリルシリコン樹脂が記載されている。
【０００５】
しかしながら、弱溶剤タイプの溶剤でも、芳香族成分を含んでいるものが殆どであり、溶剤の臭気や安全性に対しては、充分ではないという問題があった。
【先行技術文献】
【特許文献】
【０００６】
【特許文献１】特開平１１−２２８９０３公報
【特許文献２】特開平１１−２７９４８０公報
【発明の概要】
【発明が解決しようとする課題】
【０００７】
本発明は、実質的に芳香族成分を含まない溶剤にも好適に溶解しうる塗料用硬化性樹脂組成物を提供することを目的とする。
【課題を解決するための手段】
【０００８】
本発明は、実質的に芳香族成分を含まない溶剤を主成分として用い、主鎖末端および／または側鎖に一般式（Ｉ）
【化１】
0005518935.tif 000002
（式中、Ｒ1は炭素数１〜１０のアルキル基、Ｒ2は炭素数１〜１０のアルキル基、ａは０〜２の整数を示す。）で表される炭素原子に結合した加水分解性シリル基を分子中に少なくとも１個含有するビニル系共重合体（Ａ）と、溶剤として芳香族成分が１．０重量％以下の溶剤（Ｂ）のみとを含む塗料用硬化性樹脂組成物であって、
該ビニル系共重合体（Ａ）が、単量体として重合性二重結合および炭素原子に結合した反応性シリル基を含有する単量体（ａ）と、アルキル基の炭素数が４以上で分岐型の（メタ）アクリル酸アルキル単量体（ｂ）および／またはアルキル基の炭素数が８以上である（メタ）アクリル酸アルキル単量体（ｃ）とのみを含むか、またはさらにその他のビニル系単量体（ｄ）としてメチル（メタ）アクリレート、エチル（メタ）アクリレート、ブチル（メタ）アクリレート、グリシジル（メタ）アクリレート、ジメチルアミノエチル（メタ）アクリレート、ジエチルアミノエチル（メタ）アクリレート、Ｎ，Ｎ−ジメチル（メタ）アクリルアミド、Ｎ−メチル（メタ）アクリルアミド、スチレンおよびα−メチルスチレンからなる群より選択される少なくとも１種のみを含み、
該アルキル基の炭素数が４以上で分岐型の（メタ）アクリル酸アルキル単量体（ｂ）および／またはアルキル基の炭素数が８以上である（メタ）アクリル酸アルキル単量体（ｃ）が全単量体の８８重量％以上である
塗料用硬化性樹脂組成物に関する。
前記アルキル基の炭素数が４以上で分岐型の（メタ）アクリル酸アルキル単量体（ｂ）が、イソブチル（メタ）アクリレート、ｔ−ブチル（メタ）アクリレート、シクロヘキシル（メタ）アクリレートおよび２−エチルヘキシル（メタ）アクリレートからなる群より選択される少なくとも１種であることが好ましい。
また、前記溶剤（Ｂ）が、ナフテン系溶剤および／またはパラフィン系溶剤および／または芳香族を含む溶剤の水添物であることが好ましい。
また、前記ビニル系共重合体（Ａ）１００重量部に対して、一般式（ＩＩ）
（Ｒ3Ｏ）4-a−Ｓｉ−Ｒ4a            （ＩＩ）
（式中、Ｒ3は炭素数１〜１０のアルキル基、アリール基およびアラルキル基から選ばれた１価の炭化水素基であり、複数存在する場合には、同一であっても異なっていてもよい。Ｒ4は炭素数１〜１０のアルキル基、アリール基およびアラルキル基から選ばれた１価の炭化水素基、ａは０または１を示す。）で表されるシリコン化合物および／またはその部分加水分解縮合物（Ｃ）を０．１〜１００重量部を配合してなることが好ましい。
また、前記塗料用硬化性樹脂組成物に更に硬化触媒（Ｄ）０．０１〜１０重量部が配合されてなることが好ましい。
本発明は、上記塗料用硬化性樹脂組成物を塗布してなる塗装物に関する。
【発明の効果】
【０００９】
本発明は、主鎖が実質的にビニル系重合体からなり、主鎖末端および／または側鎖に一般式（Ｉ）
【化２】
0005518935.tif 000003
（式中、Ｒ1は水素原子または炭素数１〜１０のアルキル基、Ｒ2は水素原子または炭素数１〜１０のアルキル基、炭素数６〜２５のアリール基および炭素数７〜１２のアラルキル基から選ばれた１価の炭化水素基、ａは０〜２の整数を示す。）で表される炭素原子に結合した加水分解性シリル基を分子中に少なくとも１個含有し、且つアルキル基の炭素数が４以上で分岐型の（メタ）アクリル酸アルキル単量体および／またはアルキル基の炭素数が８以上である（メタ）アクリル酸アルキル単量体が全単量体の５０重量％以上であるビニル系共重合体（Ａ）と実質的に芳香族成分を含まない溶剤（Ｂ）からなるビニル系共重合体組成物を用いることにより、充分な溶剤溶解性を有し、且つ臭気や有害性を抑えた塗料用硬化性樹脂組成物を得ることができ、また該塗料用硬化性樹脂組成物を用いて特性の良好な塗膜が得られる。
【発明を実施するための形態】
【００１０】
本発明には、湿分の存在下、室温で硬化性を有するベース樹脂として加水分解性基と結合したシリル基を有するビニル系共重合体が含有される。
【００１１】
ビニル系共重合体は、その主鎖が実質的にビニル系単量体及び必要に応じてその他単量体を共重合した主鎖からなる。
【００１２】
ここで、「主鎖がビニル系共重合体鎖からなる」とは、ビニル基、ビニリデン基のように、重合性炭素炭素二重結合を化合物あるいは重合性二重結合を有する化合物と他の化合物との共重合体ブロックがビニル系共重合体の主鎖を構成していることを意味する。
【００１３】
上記加水分解性シリル基は、１分子中に少なくとも１個存在すればよいが、充分な硬化性を与え、また、内部応力を緩和するという観点から２〜１０個存在することが好ましい。
【００１４】
前記ビニル系共重合体は、たとえば特開昭５４−３６３９５号公報、特開昭５７−５５９５４号公報などに記載のヒドロシリル化法または反応性シリル基を含有する単量体を用いた溶液重合法によって製造することができるが、合成の容易さなどの点から反応性シリル基を含有する単量体を用い、ラジカル重合開始剤を用いた溶液重合法によって製造することがとくに好ましい。
【００１５】
前記加水分解性基と結合したケイ素基の加水分解性基は、ハロゲン基、アルコキシ基等がある。その中で、反応の制御の簡便さからアルコキシ基が有用である。
【００１６】
前記ビニル系共重合体の数平均分子量は、２０００〜３００００が好ましい。より好ましくは、３０００〜２５０００である。数平均分子量が２０００未満であると、硬化性、耐候性が低下する傾向にあり、３００００を超えると外観性、作業性が低下する傾向がある。
【００１７】
前記ビニル系共重合体は、たとえば重合性二重結合および炭素原子に結合した反応性シリル基を含有する単量体（ａ）、アルキル基の炭素数が４以上で分岐型の（メタ）アクリル酸アルキル単量体（ｂ）、アルキル基の炭素数が８以上である（メタ）アクリル酸アルキル単量体（ｃ）、その他のビニル系単量体（ｄ）を共重合することによって製造することができる。
【００１８】
上記反応性シリル基を含有するビニル系単量体の具体例としては、例えば、
【化３】
0005518935.tif 000004
などの一般式（ＩＩＩ）
【化４】
0005518935.tif 000005
（式中、Ｒ5は、水素原子またはメチル基を表し、Ｒ6は、水素原子、炭素数１〜１０のアルキル基、炭素数６〜１０のアリール基、または、炭素数７〜１０のアラルキル基を表し、複数存在する場合には、同一であっても異なっていてもよい。Ｒ7は炭素数１〜１０のアルキル基を表し、複数存在する場合には、同一であっても異なっていてもよい。ａは、０〜２の整数を表す。）で表される化合物；
【化５】
0005518935.tif 000006
などの一般式（ＩＶ）
【化６】
0005518935.tif 000007
（式中、Ｒ5、Ｒ6、Ｒ7、ａは前記と同じ、ｎは１〜１２の整数を示す。）で表される化合物；
【化７】
0005518935.tif 000008
などの一般式（Ｖ）：
【化８】
0005518935.tif 000009
（式中、Ｒ5、Ｒ6、Ｒ7、ａ、ｎは前記と同じ）で表される化合物；
【化９】
0005518935.tif 000010
などの一般式（ＶＩ）：
【化１０】
0005518935.tif 000011
（式中、Ｒ5、Ｒ6、Ｒ7およびａは前記と同じ、ｐは１〜１４の整数を示す）で表される化合物
【化１１】
0005518935.tif 000012
などの一般式（ＶＩＩ）
【化１２】
0005518935.tif 000013
（式中、Ｒ5、Ｒ6、Ｒ7、ａは前記と同じ、ｑは０〜２２の整数を示す（化１１も同じ））で表される化合物や、炭素原子に結合した反応性シリル基をウレタン結合またはシロキサン結合を介して末端に有する（メタ）アクリレートなどがあげられる。
【００１９】
これらの中では、共重合性および重合安定性、ならびに得られる組成物の硬化性および保存安定性が優れるという点から、前記一般式（Ｖ）で表される化合物が好ましい。
【００２０】
これらの単量体（ａ）は単独で用いてもよく、２種類以上併用してもよい。前記単量体（ａ）は、前記のように、得られるビニル系共重合体中に反応性シリル基を含有する単量体が１〜９０重量％、さらには３〜７０重量％、とくには３〜５０重量％含有されるように使用するのが好ましい。
【００２１】
また、前記アルキル基の炭素数が４以上で分岐型の（メタ）アクリル酸アルキル単量体（ｂ）の具体例としては、たとえば分岐構造および／または環構造を有するビニル系単量体であれば特に限定はしないが、イソブチル（メタ）アクリレート、ｔ−ブチル（メタ）アクリレート、シクロヘキシル（メタ）アクリレート、３，３，５，−トリメチルシクロヘキシル（メタ）アクリレート、ベンジル（メタ）アクリレート、２−エチルヘキシル（メタ）アクリレート、ジメチルアミノエチル（メタ）アクリレート、ジエチルアミノエチル（メタ）アクリレート、テトラヒドロフルフリル（メタ）アクリレート、３，３，５，−トリメチルシクロヘキシル（メタ）アクリレートが挙げられる。特に好ましくは、イソブチル（メタ）アクリレート、ｔ−ブチル（メタ）アクリレート、シクロヘキシル（メタ）アクリレート、２−エチルヘキシル（メタ）アクリレートである。
【００２２】
上記単量体（ｂ）は、２種以上併用してもよい。
【００２３】
アルキル基の炭素数が８以上である（メタ）アクリル酸アルキル単量体（ｃ）の具体例としては、たとえば、オクチル（メタ）アクリレート、デシル（メタ）アクリレート、ラウリル（メタ）アクリレート、パルミトイル（メタ）アクリレート、ステアリル（メタ）アクリレート、オクタデカノイル（メタ）アクリレート、オレイル（メタ）アクリレート等が挙げられる。中でも耐候性、溶剤への溶解性が良好という点からデシル（メタ）アクリレート、ラウリル（メタ）アクリレート、パルミトイル（メタ）アクリレート、ステアリル（メタ）アクリレートが好ましい。特に好ましくは、ラウリル（メタ）アクリレート、ステアリル（メタ）アクリレート、イソボルニル（メタ）アクリレートである。
【００２４】
これらの単量体は単独で用いてもよく、２種以上併用してもよい。
【００２５】
（メタ）アクリル酸アルキル単量体（ｂ）および／または（ｃ）の合計使用量は５０重量部、より好ましくは７０重量部以上である。使用量が５０重量部未満の場合には、ビニル系重合体の溶解性、希釈性が低下する。
【００２６】
前記その他の単量体（ｄ）の具体例としては、メチル（メタ）アクリレート、エチル（メタ）アクリレート、ブチル（メタ）アクリレート、テトラヒドロフルフリル（メタ）アクリレート、トリフルオロエチル（メタ）アクリレート、ペンタフルオロプロピル（メタ）アクリレート、パーフルオロシクロヘキシル（メタ）アクリレート、（メタ）アクリロニトリル、グリシジル（メタ）アクリレート、ジメチルアミノエチル（メタ）アクリレート、ジエチルアミノエチル（メタ）アクリレート、（メタ）アクリルアミド、α−エチル（メタ）アクリルアミド、Ｎ−ブトキシメチル（メタ）アクリルアミド、Ｎ，Ｎ−ジメチル（メタ）アクリルアミド、Ｎ−メチル（メタ）アクリルアミド、（メタ）アクリロイルモルホリン、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、２−ヒドロキシエチルビニルエーテル、Ｎ−メチロール（メタ）アクリルアミド、４−ヒドロキシスチレン、東亜合成化学工業社製のアロニクス５７００（商品名）、日本触媒化学工業社製のＨＥ−１０、ＨＥ−２０、ＨＰ−１０及びＨＰ−２０（いずれも商品名）（以上、いずれも末端に水酸基を有するアクリル酸エステルオリゴマー）、日本油脂社製のブレンマーＰＰシリーズ（ポリプロピレングリコールメタクリレート）、ブレンマーＰＥシリーズ（ポリエチレングリコールモノメタクリレート）、ブレンマーＰＥＰシリーズ（ポリエチレングリコールポリプロピレングリコールメタクリレート）、ブレンマーＡＰ４００（ポリプロピレングリコールモノアクリレート）、ブレンマーＡＥ３５０（ポリエチレングリコールモノアクリレート）、及びブレンマーＧＬＭ（グリセロールモノメタクリレート）（いずれも商品名）、水酸基含有ビニル系化合物とε−カプロラクトンとの反応によるε−カプロラクトン変性ヒドロキシアルキルビニル系共重合性化合物、ダイセル化学工業社製ＨＥＡＣ−１（商品名）等のポリカーボネート含有ビニル系化合物、マクロモノマーであるＡＳ−６、ＡＮ−６、ＡＡ−６、ＡＢ−６、ＡＫ−５などの化合物（以上、東亜合成化学工業（株）製）、Ｐｌａｃｃｅｌ  ＦＡ−１、Ｐｌａｃｃｅｌ  ＦＡ−４、Ｐｌａｃｃｅｌ  ＦＭ−１、Ｐｌａｃｃｅｌ  ＦＭ−４、ＨＥＡＣ−１（以上、ダイセル化学工業（株）製）、（メタ）アクリル酸のヒドロキシアルキルエステル類とリン酸またはリン酸エステル類との縮合生成物などのリン酸エステル基含有（メタ）アクリル系化合物、ウレタン結合やシロキサン結合を含む（メタ）アクリレートやスチレン、α−メチルスチレン、クロロスチレン、スチレンスルホン酸、４−ヒドロキシスチレン、ビニルトルエンなどの芳香族炭化水素系ビニル化合物；マレイン酸、フマル酸、イタコン酸、（メタ）アクリル酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールまたはアミンとのジエステルまたはハーフエステルなどの不飽和カルボン酸のエステル；酢酸ビニル、プロピオン酸��ニル、ジアリルフタレートなどのビニルエステルやアリル化合物；ビニルピリジン、アミノエチルビニルエーテルなどのアミノ基含有ビニル系化合物；イタコン酸ジアミド、クロトン酸アミド、マレイン酸ジアミド、フマル酸ジアミド、Ｎ−ビニルピロリドンなどのアミド基含有ビニル系化合物；２ーヒドロキシエチルビニルエーテル、メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他ビニル系化合物などが挙げられる。
【００２７】
これらは、単独で用いてもよく、２種以上併用してもよい。
【００２８】
また、本発明においては、得られる本発明の組成物から形成される塗膜の耐候性をさらに向上させる目的で、たとえば主鎖にウレタン結合やシロキサン結合により形成されたセグメント、単量体（ａ）、単量体（ｂ）、単量体（ｃ）、単量体（ｄ）以外の単量体に由来するセグメントなどを、３０重量％を超えない範囲でビニル系共重合体の製造時に導入してもよい。
【００２９】
これらは単独で用いてもよく、２種以上併用してもよい。ビニル系共重合体にはカルボキシル基またはアミノ基などの基が含まれていてもよく、その場合には、硬化性、密着性が向上するが、重合体鎖に結合しているカルボキシル基やアミノ基の場合、活性が弱く、これらを硬化触媒のかわりに使用して硬化させようとしても良好な特性の硬化物が得られにくい。
【００３０】
前記実質的に芳香族成分を含まない溶剤（Ｂ）とは、有害性を考慮した場合、芳香族成分が１．０重量％以下、さらには０．７重量％以下、特には０．５重量％の溶剤が好ましい。また、その使用量についても、有害性やＰＲＴＲ法等の規制を考慮した場合、８０重量％以上使用することが好ましい。特に好ましくは、９０重量％以上である。
【００３１】
その他使用できる溶剤としては、アルコール系、エステル系、ケトン系等が挙げられるが、これらの溶剤は下地を侵すことが考えられることから、その使用量は、可能な限り少ないことが好ましい。
【００３２】
前記実質的に芳香族成分を含まない溶剤（Ｂ）の具体例としては、エクソールＤ４０、エクソールＤ８０、アイソバーＧ（以上、エクソンモービル（株）製）、ＩＰソルベント（出光石油化学（株）製）などのナフテンやパラフィン系の溶剤やＭＣＨ（新日鐵化学（株）製）などのキシレンあるいはその他芳香族を含む溶剤の水添物、さらにはヘキサンやヘプタンなどいわゆる炭化水素系溶剤が挙げられる。
【００３３】
上記実質的に芳香族成分を含まない溶剤（Ｂ）は、重合溶剤に使用しても、希釈溶剤に使用してもよいが、臭気や有害性を考慮して両者に用いることが最も好ましい。また、上記溶剤（Ｂ）以外の溶剤で重合した後、一度該溶剤を除去し、再び芳香族成分を含まない溶剤（Ｂ）で希釈溶解してもよい。
【００３４】
前記シリコン化合物および／またはその部分加水分解縮合物（Ｃ）（以後、シリコン化合物類（Ｃ）という）は、一般式（ＩＩ）
（Ｒ3Ｏ）4-b−Ｓｉ−Ｒ4b            （ＩＩ）
（式中、Ｒ3は炭素数１〜１０のアルキル基、炭素数６〜１０のアリール基および炭素数７〜１２のアラルキル基から選ばれた１価の炭化水素基、Ｒ4は炭素数１〜１０のアルキル基、炭素数６〜１０のアリール基および炭素数７〜１２のアラルキル基から選ばれた１価の炭化水素基、ｂは０または１を示す）で表され、塗膜の耐汚染性を向上させることを主たる目的に配合される成分であり、上記ビニル系共重合体（Ａ）１００重量部に対して、０．１〜１００重量部配合することが好ましく、より好ましくは、５〜８０重量部、更に好ましくは１０〜５０重量部である。
【００３５】
上記シリコン化合物類（Ｃ）の配合量が０．１重量％未満であると、塗膜の耐汚染性が低下し、１００重量部を超えると、クラックが発生したり、塗膜が脆くなったり、硬化性が低下する傾向がある。
【００３６】
前記一般式（ＩＩ）において、Ｒ3は炭素数１〜１０、好ましくはたとえばメチル基、エチル基、ｎ−プロピル基、ｉ−プロピル基、ｎ−ブチル基、ｉ−ブチル基などの炭素数１〜４のアルキル基、好ましくはたとえばフェニル基などの炭素数６〜９のアリール基、好ましくはたとえばベンジル基などの炭素数７〜９のアラルキル基から選ばれた１価の炭化水素基である。
【００３７】
前記アルキル基の炭素数が１０を超える場合には、シリコン化合物類（Ｃ）の反応性が低下するようになる。また、Ｒ3が前記アルキル基、アリール基、アラルキル基以外の場合にも反応性が低下するようになる。
【００３８】
また、前記一般式（ＩＩ）において、Ｒ4は炭素数１〜１０、好ましくはＲ3と同様の炭素数１〜４のアルキル基、好ましくはＲ3と同様の炭素数６〜９のアリール基、好ましくはＲ3と同様の炭素数７〜９のアラルキル基から選ばれた１価の炭化水素である。
【００３９】
前記一般式（ＩＩ）において、（Ｒ3Ｏ）4-bは４−ｂが３以上になるように、すなわちｂが０または１になるように選ばれるが、本発明の組成物から形成される塗膜の硬化性が向上するという点からは、ｂが０であるのが好ましい。
【００４０】
一般式（ＩＩ）中に存在する（Ｒ3Ｏ）4-bの数が２個以上の場合、２個以上含まれるＲ3は同じであってもよく、異なっていてもよい。
【００４１】
前記シリコン化合物類（ＩＩ）の具体例としては、たとえばテトラメチルシリケート、テトラエチルシリケート、テトラｎ−プロピルシリケート、テトラｉ−プロピルシリケート、テトラｎ−ブチルシリケート、テトラｉ−ブチルシリケートなどのテトラアルキルシリケート；メチルトリメトキシシラン、メチルトリエトキシシラン、フェニルトリメトキシシラン、フェニルトリエトキシシラン、オクタデシルトリエトキシシラン、３−グリシドキシプロピルトリメトキシシラン、メチルトリｓｅｃ−オクチルオキシシラン、メチルトリフェノキシシラン、メチルトリイソプロポキシシラン、メチルトリブトキシシラン等のシランカップリング剤などが挙げられる。
【００４２】
また、前記シリコン化合物類（Ｃ）の具体例としては、たとえば通常の方法で前記テトラアルキルシリケートやトリアルコキシシランに水を添加し、縮合させて得られるものがあげられ、たとえばＭＳｉ５１、ＭＳｉ５３、ＥＳｉ２８、ＥＳｉ４０、ＨＡＳ−１、ＨＡＳ−１０、ＥＭＳ７０／３０やＥＭＳ６０／４０等のＥＭＳシリーズ、ＥＰＳｉシリーズ（以上、コルコート（株）製）、ＭＳ５１、ＭＳ５６、ＭＳ５１Ｂ１５、ＭＳ５６Ｓ、ＭＳ５６ＳＢ５（以上、三菱化学（株）製）、シリケート４０、シリケート４５、シリケート４８、ＦＲ−３（以上、多摩化学(株)製）などのテトラアルキルシリケートの部分加水分解分解縮合物や、たとえばＡＦＰ−１（信越化学工業（株）製）などのトリアルコキシシランの部分加水分解分解縮合物などが挙げられる。
【００４３】
前記シリコン化合物類（Ｃ）のうちでは、ビニル系樹脂（Ａ）とを用いて形成される塗膜の汚染物質の付着を制御するという点から、ＭＳｉ５１、ＭＳ５１、ＭＳ５６、ＭＳ５１Ｂ１５、ＭＳ５６Ｓ、ＭＳ５６ＳＢ５（テトラメトキシシランの部分加水分解分解縮合物）やＥＳｉ４０、シリケート４０、シリケート４５、シリケート４８、ＥＳｉ４８（テトラエトキシシランの部分加水分解縮合物）、ＦＲ−３、ＥＭＳシリーズ（テトラメトキシシランとテトラエトキシシランの共部分加水分解縮合物）などのテトラアルキルシリケートの部分加水分解分解縮合物を用いるのが好ましい。
【００４４】
さらに、前記シリコン化合物類（Ｃ）のなかでは、縮合度の高いＭＳ５６やＭＳ５６Ｓ、シリケート４５、シリケート４８ＥＳｉ４８、ＦＲ−３、ＥＭＳシリーズなどが初期から塗膜の汚染物質の付着を制御するという点から好ましい。
【００４５】
本発明の塗料用硬化性樹脂組成物には、必要に応じて硬化触媒（Ｄ）が配合される。
【００４６】
硬化触媒（Ｄ）の具体例としては、例えば、ジブチルスズジラウレート、ジブチルスズジマレエート、ジオクチルスズジラウレート、ジオクチルスズジマレエート、オクチル酸スズ、ジブチルスズビス（メルカプト酸エステル）等の有機スズ化合物；エチルアセトアセテートアルミニウムジイソプロピレート、アルミニウムトリス（アセチルアセテート）、アルミニウムトリス（エチルアセトアセテート）、アルミニウムモノアセチルアセトネートビス（エチルアセトアセテート）、アルキルアセチルアセテートアルミニウムジイソプロピレートなどの有機アルミ化合物；有機チタネート化合物；有機亜鉛化合物等の有機金属化合物が挙げられる。これらは、単独で用いてもよく、２種以上併用してもよい。
【００４７】
硬化触媒（Ｄ）の具体例としてさらに、酸触媒が挙げられる。酸触媒としては、リン酸エステル系、スルホン酸系触媒、リン酸に有機アミン配合した系、スルホン酸と有機アミンを配合した系、有機カルボン酸に有機アミンを配合した系がある。硬化性とポットライフのバランスが取れる点から、有機カルボン酸に有機アミンを配合した系が好ましい。
【００４８】
これらは、加水分解性シリル基含有ビニル系共重合体（Ａ）成分に対して０．１〜１０重量部配合することができる。配合量としては０．２〜８重量部が好ましく、０．５〜５重量部が特に好ましい。
【００４９】
また、上記硬化触媒は、単独および２種類以上併用することができる。
【００５０】
有機リン酸エステル系の具体例としては、リン酸、モノメチルホスフェート、モノエチルホスフェート、モノブチルホスフェート、モノオクチルホスフェート、モノデシルホスフェート、ジメチルホスフェート、ジエチルホスフェート、ジドデシルホスフェートなどのリン酸またはリン酸エステルがある。スルホン酸系では、ドデシルベンゼンスルホン酸が代表的である。
【００５１】
また、前記溶液重合の際には、必要に応じて、たとえばｎ−ドデシルメルカプタン、ｔ−ドデシルメルカプタン、ｎ−ブチルメルカプタン、γ−メルカプトプロピルトリメトキシシラン、γ−メルカプトプロピルトリエトキシシラン、（ＣＨ3Ｏ）3Ｓｉ−Ｓ−Ｓ−Ｓｉ（ＯＣＨ3）3、（ＣＨ3Ｏ）3Ｓｉ−Ｓ8−Ｓｉ（ＯＣＨ3）3などの連鎖移動剤を単独または２種以上併用することにより、得られるビニル系共重合体の分子量を調整してもよい。とくに、たとえばγ−メルカプトプロピルトリメトキシシランなどのアルコキシシリル基を分子中に有する連鎖移動剤を用いた場合には、ビニル系共重合体の末端に反応性シリル基を導入することができるので好ましい。かかる連鎖移動剤の使用量は、用いる重合成分全量の０．０５〜１０％、特には０．１〜８％であることが好ましい。
【００５２】
また、ビニル系重合体が湿分硬化性であるため、安定性を保持する目的で、脱水剤を使用することが好ましい。脱水剤としては、加水分解性エステル化合物などが挙げられる。その具体例としては、たとえばオルトギ酸メチル、オルトギ酸エチル、オルト酢酸メチル、オルト酢酸エチル、オルトプロピオン酸トリメチル、オルトプロピオン酸トリエチル、オルト酪酸トリメチル、オルト酪酸トリエチルなどの加水分解性エステル化合物、ジメトキシメタン、１，１−ジメトキシエタン、１，１−ジメトキシエタン、１，１−ジメトキシプロパン、１，１−ジメトキシブタン；メチルシリケート、エチルシリケート、メチルトリメトキシシランなどである。この中では、脱水効果の点からオルト酢酸メチルが好ましい。これらは単独で用いてもよく、２種以上併用してもよい。
【００５３】
また、本発明の塗料用硬化性樹脂組成物には、通常塗料に用いられるたとえば希釈剤、紫外線吸収剤、光安定剤、タレ防止剤、レベリング剤などの添加剤；アミノシランなどのシランカップリング剤；ニトロセルロース、セルロースアセテートブチレートなどの繊維素；エポキシ樹脂、メラミン樹脂、塩化ビニル樹脂、フッ素樹脂、塩素化ポリプロピレン、塩化ゴム、ポリビニルブチラール、ポリシロキサンなどの樹脂や顔料などを適宜加えてもよい。
【００５４】
顔料は特に限定はなく、また、その使用量についても特に制限はない。通常塗料に用いられるたとえば酸化チタン、群青、紺青、亜鉛華、ベンガラ、黄鉛、鉛白、カーボンブラック、透明酸化鉄、アルミニウム粉などの無機顔料、アゾ系顔料、トリフェニルメタン系顔料、キノリン系顔料、アントラキノン系顔料、フタロシアニン系顔料などの有機顔料などの顔料が選ばれる。
【００５５】
本発明の塗料用硬化性樹脂組成物は、たとえば浸漬、吹き付け、刷毛、スプレーなどを用いた塗布などの通常の方法によって被塗物に塗布され、通常、常温でそのまま、または３０℃以上で焼き付けて硬化せしめる。
【００５６】
次に、本発明の塗料用硬化性樹脂組成物を実施例に基づいてさらに詳細に説明するが、本発明はかかる実施例のみに限定されるものではない。
【００５７】
製造例  ビニル系重合体の製造
撹拌機、温度計、還流冷却器、窒素ガス導入管および滴下ロートを備えた反応器に表１の（イ）成分を仕込み、窒素ガスを導入しつつ１１０℃に昇温した後、表１の（ア）成分の混合物を滴下ロートから５時間かけて等速滴下した。次に（ウ）成分の混合溶液を１時間かけて等速滴下した。その後、引き続き１１０℃で２時間攪拌した後、室温まで冷却した。最後に表１の（エ）成分を加えて攪拌した。
【００５８】
得られた加水分解性シリル基含有ビニル系重合体（Ａ−１〜Ａ−８）の各ビニル系共重合体の固形分濃度、ＧＰＣで測定した数平均分子量を表１に示した。
【００５９】
【表１】
0005518935.tif 000014
【００６０】
なお、表中の成分は以下のものを示す。
溶剤
エクソールＤ４０；エクソン−モービル化学株式会社製
アイソバーＧ；エクソン−モービル化学株式会社製
ＩＰ１６２０；出光石油化学株式会社製
ＭＣＨ（メチルシクロヘキサン）；新日鐵化学株式会社製
ペガソールＡＮ４５（芳香族成分を約３０％含有）；エクソン−モービル化学株式会社製
【００６１】
実施例
溶剤希釈性
えられたビニル系重合体（Ａ）の樹脂固形分１００部に対し、シリコン化合物類（Ｃ）としてＥＳｉ４８（コルコート（株）製のテトラエチルシリケートの部分加水分解縮合物）を２０部加えた後、重合溶剤を用いて固形分濃度が５０％になるように希釈した。ビニル系重合体（Ａ）１００重量部に対して、２０℃と５℃の雰囲気下、実質的に芳香族成分を含まない溶剤（Ｂ）として、エクソールＤ４０をある一定の割合加えていき白濁を生じるまでの希釈性を確認した。
【００６２】
【表２】
0005518935.tif 000015
【００６３】
白エナメルの作製
製造例１でえられたビニル系共重合体（Ａ）−１の樹脂固形分１００部に対し、シリコン化合物類（Ｃ）としてＭＳ５６Ｓ（三菱化学（株）製のテトラメチルシリケートの部分加水分解縮合物）を１５部加えた混合液に、顔料として酸化チタン（ＣＲ−９５、石原産業（株）製）４０部を添加し、ガラスビーズを用いてペイントコンディショナーで２時間分散させ、固形分濃度が６０％の白エナメルをえた。
【００６４】
えられた白エナメルの樹脂固形分１００部に対して、硬化触媒（Ｄ）としてＵ−１５（日東化成（株）製）を１部、シランカップリング剤（Ｅ）、硬化調整成分（Ｆ）さらに、シンナーとしてエクソールＤ４０を添加して撹拌し、固形分濃度が４５％の組成物をえた。
【００６５】
表３に示す配合に従い、以下同様にして、固形分濃度４５％の組成物を得た。
【００６６】
えられた組成物をアルミニウム板（Ａ５０５２Ｐ）上に乾燥膜厚が約３０μｍになるようにエアースプレーで塗装し、２３℃で７日間養生（硬化）させ塗膜を得た。結果を表３に示す。
【００６７】
【表３】
0005518935.tif 000016
【００６８】
得られた塗膜の表面状態、光沢、接触角、密着性、上塗りリコート時のちぢみ、耐汚染性、耐候性については以下の方法に従って評価した。
【００６９】
（イ）表面状態
塗膜表面を目視にて観察し、以下の評価基準に基づいて評価した。
（評価基準）
Ａ：表面状態が良好である。
Ｂ：部分的に曇りや斑点がみられる。
Ｃ：全体に曇りや斑点が認められる。
【００７０】
（ロ）光沢
塗膜表面の光沢をＪＩＳ  Ｋ  ５４００に準拠してＧＭ２６８光沢計（ミノルタ製）を用いて測定した。（６０°光沢）
【００７１】
（ハ）接触角
形成後７日目の塗膜表面の水との静的接触角を接触角測定器（協和界面科学株式会社製ＣＡ−Ｓ１５０型）で測定した。
【００７２】
（ニ）ちぢみ
得られた組成物を、スレート板に複層塗材ＲＥ（イサムタイルＷ；イサム塗料（株）製）、下地調整塗材Ｅ（水性ソフトサーフＳＧ；エスケー化研（株）製）を１．４〜１．６Ｋｇ／ｍ2になるように塗装し、２３℃で１日養生したものに、実施例に示す白エナメル組成物を乾燥膜厚２０〜３０μｍで塗装してサンプルとした。このサンプルにカッターで基材にまで達する傷を入れ、上塗り塗装後２３℃、５５％ＲＨ条件下で１日、２日、３日、５日、７日、１４日目に刷毛で上塗り塗料を塗装し、各期間での塗膜の状態を観察、ちぢみ等がないかどうか確認した。上塗りリコート時のちぢみについては、以下の基準で評価した。
（評価基準）
○；塗膜に異常が見られない。
△；カッティングを入れた部分のみにちぢみが発生。
×；リコート部全面にちぢみが発生。
【００７３】
（ホ）密着性
ちぢみを評価した複層塗材ＲＥ、下地調整塗材Ｅを２３℃で１日養生後、実施例に示す白エナメルを塗装した。２３℃、５５％ＲＨ条件下で７日間養生後、ＪＩＳＫ５４００に準拠して１ｍｍ碁盤目密着性試験を実施した。
（評価結果）
１０：１００／１００
８：８０／１００
６：６０／１００
４：４０／１００
２：２０／１００
０：  ０／１００
【００７４】
（ヘ）臭気
該組成物をスプレーまたはローラ塗装した場合の臭気を以下の基準で評価した。
（評価基準）
○；鼻をつくような臭気が感じられず、長時間塗装にも耐えられる。
△；やや臭気が感じられる。
×；臭気が強く、長時間の塗装には耐えられない。
【００７５】
（ト）耐汚染性（ΔＬ値）
養生７日後の塗膜表面および大阪摂津市の屋外で３ケ月間放置（屋外曝露）後の塗膜表面の色彩をＣＲ−３００色差計（ミノルタ製）を用いて各々測定し、得られたＬ値（明度）からその差（ΔＬ値）を求めた。
【００７６】
（チ）耐候性（光沢保持率）
サンシャインウェザオメーターを用い、養生７日後の塗膜表面および２０００時間経過後の塗膜表面の光沢をそれぞれ測定し、２０００時間経過後の光沢保持率（％）を求めた。結果をまとめて表３に示す。なお、比較例４については、養生７日後の光沢値が著しく低いので、光沢保持率は記載していない。
【００７７】
なお、表中の成分は以下のものを示す。
シリコン化合物類（Ｃ）
ＥＳｉ４８；コルコート株式会社製
Ｓｉ４８；多摩化学株式会社製
硬化触媒（Ｄ）
Ｕ−１５；日東化成株式会社製  有機錫化合物
Ｕ−２０；日東化成株式会社製  有機錫化合物
シランカップリング剤（Ｅ）
Ｅ−１；アミノエチルアミノプロピルトリメトキシシランとγ−グリシドキシプロピルトリメトキシシランの１：２．２（モル比）反応物
Ｅ−２；アミノエチルアミノプロピルトリメトキシシラン
硬化調整成分（Ｆ）
Ｆ−１；γ−メルカプトプロピルトリメトキシシラン
Ｆ−２；ｎ−ドデシルメルカプタン